(57)【要約】      （修正有）【課題】コンクリート基礎の施工と、コンクリート基礎への養生シートの設置とを同時に行うことができるコンクリート基礎の製造方法を提供する。【解決手段】コンクリート基礎１０Ｃは、立ち上がり部１２（１２１、１２２）を有し、立ち上がり部１２の内周面の高さ方向全長に養生シート３０が一体化され、外周基礎１２１の外周面の高さ方向全長に化粧シート５００が一体化され、立ち上がり部１２の内周面および外周面にはそれぞれコンクリートの中性化を抑制する養生シート３０、５０が一体化されている。【選択図】図７
2018109334.tif 000002
【特許請求の範囲】
【請求項１】
立ち上がり部を有するコンクリート基礎であって、
前記立ち上がり部の内周面および外周面にはそれぞれコンクリートの中性化を抑制する養生シートが一体化されている、
ことを特徴とするコンクリート基礎。
【請求項２】
前記外周面の養生シートは、前記外周面に密着する基材層と、コンクリートの中性化を促進する物質の侵入を抑制するバリア層と、所定の意匠を有する化粧層と、をこの順で含む、
請求項１に記載のコンクリート基礎。
【請求項３】
前記基材層は、多孔質材料から構成されている、
請求項２に記載のコンクリート基礎。
【請求項４】
前記基材層は、不織布から成る、
請求項２または３に記載のコンクリート基礎。
【請求項５】
前記バリア層は、合成樹脂から構成されている、
請求項２から４のいずれか１項に記載のコンクリート基礎。
【請求項６】
前記バリア層は、ポリオレフィン系樹脂から構成されている、
請求項２から５のいずれか１項に記載のコンクリート基礎。
【請求項７】
前記基材層と前記バリア層との間または前記バリア層と前記化粧層との間に、補強層をさらに含む、
請求項２から６のいずれか１項に記載のコンクリート基礎。
【請求項８】
前記補強層は、繊維が縦横に配列された繊維メッシュを含むシートから成る、
請求項７に記載のコンクリート基礎。
【請求項９】
前記外周面の養生シートは下地層をさらに含み、前記化粧層は前記下地層に形成されている、
請求項２から８のいずれか１項に記載のコンクリート基礎。
【請求項１０】
前記下地層は、不織布から成る、
請求項９に記載のコンクリート基礎。
【請求項１１】
前記化粧層は、塗料から成る、
請求項２から１０のいずれか１項に記載のコンクリート基礎。
【請求項１２】
前記化粧層は、防蟻剤を含む、
請求項２から１１のいずれか１項に記載のコンクリート基礎。
【請求項１３】
前記立ち上がり部の天端面の少なくとも一部は、コンクリートの中性化を抑制する養生シートで覆われている、
請求項１から１２のいずれか１項に記載のコンクリート基礎。
【請求項１４】
前記天端面の養生シートは、前記内周面の養生シートおよび前記外周面の養生シートの少なくとも一方の上部を折り曲げることにより構成されている、
請求項１３に記載のコンクリート基礎。
【請求項１５】
前記外周面の養生シートの上端は、前記天端面と略同じ高さに位置しており、前記外周面の養生シートの下端は、グランドラインよりも下方に位置している、
請求項１から１４のいずれか１項に記載のコンクリート基礎。
【請求項１６】
内周枠および外周枠を準備する工程と、
前記内周枠の内面および前記外周枠の内面にコンクリートの中性化を抑制する養生シートをそれぞれ設置する工程と、
コンクリートを打設する工程と、
打設されたコンクリートの硬化後、前記内周枠および前記外周枠を取り外す工程と、
を含むことを特徴とするコンクリート基礎の製造方法。
【請求項１７】
前記内周枠の養生シートおよび前記外周枠の養生シートは、それらの上端が施工される立ち上がり部の天端面よりも上方に位置するよう設置され、
前記内周枠および前記外周枠を取り外した後、前記立ち上がり部の内周面の養生シートおよび前記立ち上がり部の外周面の養生シートの、前記天端面からはみ出た部分を除去する工程をさらに含む、
請求項１６に記載のコンクリート基礎の製造方法。
【請求項１８】
前記内周枠の養生シートおよび前記外周枠の養生シートの少なくとも一方は、その上端が施工される立ち上がり部の天端面よりも上方に位置するよう設置され、
コンクリートの打設後であって前記内周枠および前記外周枠を取り外す前または前記内周枠および前記外周枠を取り外した後、立ち上がり部の内周面の養生シートおよび立ち上がり部の外周面の養生シートの少なくとも一方の、前記天端面からはみ出た部分を前記天端面に向けて折り曲げ、前記天端面の少なくとも一部を前記養生シートで覆う工程をさらに含む、
請求項１６に記載のコンクリート基礎の製造方法。
【請求項１９】
前記外周枠の養生シートは、その下端がグランドラインよりも下方に位置するよう設置される、
請求項１５から１８のいずれか１項に記載のコンクリート基礎の製造方法。
【発明の詳細な説明】
【技術分野】
【０００１】
本発明は、コンクリートの中性化を抑制する養生シートが一体化されたコンクリート基礎およびその製造方法に関する。
【背景技術】
【０００２】
従来、コンクリートの中性化を抑制する養生シートが貼り付けられたコンクリート基礎が知られている。このようなコンクリート基礎は例えば特許文献１に開示されている。
【０００３】
特許文献１には、上端が立ち上がり部の内部に配設された鉄筋の上端よりも上方、且つ、立ち上がり部の天端面より下方に位置し、下端が地盤上に敷設されている土間コンクリートの上面よりも上方に位置するように、コンクリートの中性化を抑制する養生シートが、立ち上がり部の内側面にのみ貼り付けられた鉄筋コンクリート造の基礎構造が開示されている。
【先行技術文献】
【特許文献】
【０００４】
【特許文献１】特許第５８３５３９０号公報
【発明の概要】
【発明が解決しようとする課題】
【０００５】
しかしながら、特許文献１の基礎構造では、養生シートは立ち上がり部の内側面にしか貼り付けられていないため、コンクリートの中性化を抑制する上で十分とは言えない。
【０００６】
本発明は、耐久性を向上させたコンクリート基礎およびその製造方法を提供することを目的とする。
【課題を解決するための手段】
【０００７】
本発明のコンクリート基礎は、立ち上がり部を有し、前記立ち上がり部の内周面および外周面にはそれぞれコンクリートの中性化を抑制する養生シートが一体化されている、ことを特徴としている。
【０００８】
本発明のコンクリート基礎において、前記外周面の養生シートは、前記外周面に密着する基材層と、コンクリートの中性化を促進する物質の侵入を抑制するバリア層と、所定の意匠を有する化粧層と、をこの順で含むことが好ましい。
【０００９】
本発明のコンクリート基礎において、前記基材層は、多孔質材料から構成されていることが好ましい。
【００１０】
本発明のコンクリート基礎において、前記基材層は、不織布から成ることが好ましい。
【００１１】
本発明のコンクリート基礎において、前記バリア層は、合成樹脂から構成されていることが好ましい。
【００１２】
本発明のコンクリート基礎において、前記バリア層は、ポリオレフィン系樹脂から構成されていることが好ましい。
【００１３】
本発明のコンクリート基礎において、前記基材層と前記バリア層との間または前記バリア層と前記化粧層との間に、補強層をさらに含むことが好ましい。
【００１４】
本発明のコンクリート基礎において、前記補強層は、繊維が縦横に配列された繊維メッシュを含むシートから成ることが好ましい。
【００１５】
本発明のコンクリート基礎において、前記外周面の養生シートは下地層をさらに含み、前記化粧層は前記下地層に形成されていることが好ましい。
【００１６】
本発明のコンクリート基礎において、前記下地層は、不織布から成ることが好ましい。
【００１７】
本発明のコンクリート基礎において、前記化粧層は、塗料から成ることが好ましい。
【００１８】
本発明のコンクリート基礎において、前記化粧層は、防蟻剤を含むことが好ましい。
【００１９】
本発明のコンクリート基礎において、前記立ち上がり部の天端面の少なくとも一部は、コンクリートの中性化を抑制する養生シートで覆われていることが好ましい。
【００２０】
本発明のコンクリート基礎において、前記天端面の養生シートは、前記内周面の養生シートおよび前記外周面の養生シートの少なくとも一方の上部を折り曲げることにより構成されていることが好ましい。
【００２１】
本発明のコンクリート基礎において、前記外周面の養生シートの上端は、前記天端面と略同じ高さに位置しており、前記外周面の養生シートの下端は、グランドラインよりも下方に位置していることが好ましい。
【００２２】
本発明のコンクリート基礎の製造方法は、内周枠および外周枠を準備する工程と、前記内周枠の内面および前記外周枠の内面にコンクリートの中性化を抑制する養生シートをそれぞれ設置する工程と、コンクリートを打設する工程と、打設されたコンクリートの硬化後、前記内周枠および前記外周枠を取り外す工程と、を含むことを特徴としている。
【００２３】
本発明のコンクリート基礎の製造方法において、前記内周枠の養生シートおよび前記外周枠の養生シートは、それらの上端が施工される立ち上がり部の天端面よりも上方に位置するよう設置され、前記内周枠および前記外周枠を取り外した後、前記立ち上がり部の内周面の養生シートおよび前記立ち上がり部の外周面の養生シートの、前記天端面からはみ出た部分を除去する工程をさらに含むことを特徴としている。
【００２４】
本発明のコンクリート基礎の製造方法において、前記内周枠の養生シートおよび前記外周枠の養生シートの少なくとも一方は、その上端が施工される立ち上がり部の天端面よりも上方に位置するよう設置され、コンクリートの打設後であって前記内周枠および前記外周枠を取り外す前または前記内周枠および前記外周枠を取り外した後、立ち上がり部の内周面の養生シートおよび立ち上がり部の外周面の養生シートの少なくとも一方の、前記天端面からはみ出た部分を前記天端面に向けて折り曲げ、前記天端面の少なくとも一部を前記養生シートで覆う工程をさらに含むことを特徴としている。
【００２５】
本発明のコンクリート基礎の製造方法において、前記外周枠の養生シートは、その下端がグランドラインよりも下方に位置するよう設置されることを特徴としている。
【発明の効果】
【００２６】
本発明のコンクリート基礎では、立ち上がり部の内周面だけでなく、外周面にもコンクリートの中性化を抑制する養生シートが設置されている。そのため、コンクリートの中性化を促進する物質が外周面から侵入することも防止することができる。その結果、コンクリートの中性化をより一層抑制し、コンクリート基礎の耐久性を向上させることができる。
【００２７】
本発明のコンクリート基礎の製造方法では、コンクリート基礎の施工と、コンクリート基礎への養生シートの設置とを同時に行うことができる。
【図面の簡単な説明】
【００２８】
【図１】第一実施形態におけるコンクリート基礎の概略断面図である。
【図２】（ａ）および（ｂ）は養生シートの概略断面図であり、（ｃ）は基材層のバリア層とは反対側の面を表す概略図である。
【図３】（ａ）から（ｃ）は、第一実施形態のコンクリート基礎の製造手順を表す概略断面図である。
【図４】第二実施形態におけるコンクリート基礎の概略断面図である。
【図５】（ａ）は化粧シートの概略断面図であり、（ｂ）は化粧層側の面を表す概略図であり、（ｃ）は基材層側の面を表す概略図である。
【図６】第二実施形態のコンクリート基礎を製造するための型枠および養生シートの配置を表す概略断面図である。
【図７】第三実施形態におけるコンクリート基礎の概略断面図である。
【図８】第三実施形態のコンクリート基礎を製造するための型枠および養生シートの配置を表す概略断面図である。
【図９】第四実施形態におけるコンクリート基礎の概略断面図である。
【図１０】（ａ）はコンクリート基礎を二度打ちにより製造する場合の型枠および養生シートの配置を表す概略断面図であり、（ｂ）は二度打ちにより製造されたコンクリート基礎の概略断面図である。
【発明を実施するための形態】
【００２９】
本発明について図面を参照しながら説明する。なお、以下で説明する実施形態は、いずれも本発明の好ましい一具体例を示すものである。本発明は、以下の実施形態に限定されず、その趣旨を逸脱しない範囲で適宜変更可能である。
【００３０】
＜１  第一実施形態＞
［１．１  コンクリート基礎の構成］
図１は、コンクリート基礎１０Ａの概略断面図であり、一例としてベタ基礎を図示している。コンクリート基礎１０Ａは、ベース部１１と立ち上がり部１２（外周基礎１２１、間仕切り基礎１２２）とを有している。コンクリート基礎１０Ａ内部には鉄筋２０が埋設されている。なお、外周基礎１２１の側面は、内周面（屋内側の面）と外周面（屋外側の面）とから構成されており、間仕切り基礎１２２の側面はすべて内周面である。
【００３１】
立ち上がり部１２の内周面および天端面には、少なくともコンクリートの中性化を抑制する養生シート３０が設置されている。
【００３２】
内周面の養生シート３０は、内周面と一体化されている。内周面の養生シート３０の下端は、立ち上がり部１２の内周面の下端と略同じ位置に設置されている。
【００３３】
天端面の養生シート３０は、内周面に設置されて養生シート３０の上部を折り曲げることにより構成されている。すなわち、内周面の養生シート３０と天端面の養生シート３０とは一枚の養生シートにより構成されている。天端面はその幅方向（基礎幅方向）長さの少なくとも一部が養生シート３０によって覆われていればよく、幅方向全長にわたって養生シート３０によって覆われていることが好ましい。天端面の養生シート３０は接着剤などによって天端面に固定されていてもよく、あるいは、天端面に固定されていなくてもよい。
【００３４】
［１．２  養生シートの構成］
以下では、図２（ａ）から（ｃ）を参照して養生シート３０の構成について説明する。図２（ａ）および（ｂ）は、養生シート３０の概略断面図である。図２（ａ）に示すように、養生シート３０は、基材層３１と、バリア層３２とを含む、少なくとも二層から成る積層シートである。養生シート３０は、その趣旨を逸脱しない範囲で、基材層３１およびバリア層３２以外の層を含むことができ、例えば図２（ｂ）に示すように、基材層３１とバリア層３２との間に接着層３３を含むことができる。
【００３５】
基材層３１は、コンクリートに密着し、コンクリートと一体化されることになる層である。基材層３１を構成する材料は、コンクリートと親和性を有し、硬化後のコンクリートから剥離し難い材料から構成されることが好ましく、例えば、不織布などの多孔質構造を有するシートから構成されることが好ましい。不織布を構成する繊維は、コスト等の観点から、合成樹脂製であることが好ましい。合成樹脂としては、特に限定されないが、例えば、ポリエチレン若しくはポリプロピレンなどのポリオレフィン系樹脂、ポリエチレンテレフタレート若しくはポリブチレンテレフタレートなどのポリエステル系樹脂、ナイロン６若しくはナイロン６６などのポリアミド系樹脂、ポリアクリロニトリルなどのポリアクリル系樹脂またはポリビニルアルコールなどのポリビニル系樹脂などの合成樹脂が挙げられる。
【００３６】
バリア層３２は基材層３１の片面に積層されたフィルム（シート）から構成されている。バリア層３２は、少なくともコンクリートの中性化を促進する物質の透過を抑制する層である。バリア層３２は、コンクリートおよび鉄筋の劣化を促進する物質の透過を抑制すると共にコンクリート内の水分の蒸発を抑制する材料から構成されていることが好ましい。
【００３７】
コンクリートは、例えば、中性化、塩害などにより劣化する。中性化は、例えば二酸化炭素や酸性雨などの酸性物質がコンクリート内に侵入することによって引き起こされ、塩害は塩化物イオンがコンクリート内に侵入することによって引き起こされる。鉄筋は塩化物イオンや酸素により腐食または酸化し、劣化する。このように、コンクリートや鉄筋の劣化を促進する物質は大気や雨などに含まれるため、バリア層３２は、気体および液体の少なくとも一方、好ましくは両方の透過を抑制する材料から構成される。バリア層３２が気体の透過を抑制する材料から構成されている場合、バリア層３２はコンクリート内の水分の蒸発を抑制することもできる。
【００３８】
気体の透過を抑制する材料としては、例えば、ポリエチレン若しくはポリプロピレンなどのポリオレフィン系樹脂、ポリエチレンテレフタレート若しくはポリブチレンテレフタレートなどのポリエステル系樹脂、またはポリビニルアルコールなどのポリビニル系樹脂などの合成樹脂が挙げられる。液体の透過を抑制する材料としては、上記記載の合成樹脂を使用することができる。
【００３９】
基材層３１、バリア層３２および接着層３３の少なくとも一層は、防虫剤または防蟻剤を含有していてもよい。養生シート３０は、防虫剤または防蟻剤を含有した層をさらに含んでいてもよい。
【００４０】
図２（ｃ）に示すように、基材層３１のバリア層３２とは反対側の面には、養生シート３０を型枠に設置するための目印（目盛）３４が設けられている。
【００４１】
以下では養生シート３０の製造方法について説明するが、養生シート３０の製造方法は以下で説明する製造方法に限定されず、種々の公知の製造方法を利用することができる。
【００４２】
養生シート３０の製造方法としては、例えば、バリア層３２を構成する合成樹脂をフィルム状に基材層３１に溶融押出して、基材層３１とバリア層３２とを貼り合せる、いわゆる押出ラミネート法が挙げられる。基材層３１にあらかじめ接着促進剤（アンカーコート剤）を塗布し、その接着促進剤が塗布された面にバリア層３２を押出ラミネートしてもよい。この場合、図２（ｂ）に示すように、基材層３１とバリア層３２との間には接着促進剤から成る接着層３３が形成されることになる。接着促進剤には、押出ラミネート用の接着促進剤として公知の物質を使用することができ、例えば、イソシアネート系化合物、ポリエチレンイミン、変性ポリブタジエン、有機チタネート系化合物等が挙げられるが、接着促進剤はこれらに限定されず、基材層３１やバリア層３２に使用される材料によって適宜選択される。
【００４３】
なお、基材層３１に多孔質構造を有するシートが使用される場合、溶融した合成樹脂（バリア層３２）が基材層３１に染み込むことで基材層３１とバリア層３２との接着強度が高くなるため、必ずしも接着促進剤を使用する必要はない。この場合、養生シート３０は基材層３１とバリア層３２とが直接一体化された二層のみから成るシートであり、基材層３１とバリア層３２との間に接着層３３は形成されない。
【００４４】
養生シート３０の他の製造方法としては、基材層３１およびバリア層３２の一方に接着剤を塗布し、当該接着剤が塗布された面に基材層３１およびバリア層３２の他方を圧着して貼り合せる、いわゆるドライラミネート法が挙げられる。この場合にも、図２（ｂ）に示すように、基材層３１とバリア層３２との間には接着剤から成る接着層３３が形成される。接着剤には、ドライラミネート用の接着剤として公知の物質を使用することができ、例えば、ポリエステル系、ポリエーテル系、ポリウレタン系、エポキシ系、ゴム系の接着剤等が挙げられるが、接着剤はこれらに限定されず、基材層３１やバリア層３２に使用される材料によって適宜選択される。
【００４５】
目印３４は、基材層３１にバリア層３２を貼り合わせる前に、あらかじめ基材層３１に印刷などによって形成するようにしてもよく、あるいは、基材層３１とバリア層３２とを貼り合わせた後、基材層３１のバリア層３２とは反対側の面に形成するようにしてもよい。
【００４６】
［１．３  コンクリート基礎の製造方法］
図３（ａ）から（ｃ）を参照して、コンクリート基礎１０Ａの製造方法について説明する。以下では、コンクリート基礎１０Ａとしてベタ基礎を施工する場合を例に挙げ説明する。
【００４７】
図３（ａ）に示すように、外周基礎１２１用の一対の型枠４０（外周枠４０ａ、内周枠４０ｂ）および間仕切り基礎１２２用の一対の型枠４０（一対の内周枠４０ｂ）を準備し、基礎幅寸法に合わせてそれぞれ配置する。型枠４０は公知の支持具Ｔによって支持されている。一対の型枠４０間には鉄筋２０が配置されている。
【００４８】
図３（ｂ）に示すように、養生シート３０の基材層３１がコンクリート打設空間側となるよう（すなわち、バリア層３２が内周枠４０ｂの内面と対向するよう）、内周枠４０ｂの内面に養生シート３０を設置する。
【００４９】
養生シート３０はその上端が施工予定の立ち上がり部１２の天端面よりも上方となるよう内周枠４０ｂに設置される。養生シート３０の上部を内周枠４０ｂの天端面に向けて折り曲げることにより、内周枠４０ｂの天端面の少なくとも一部を養生シート３０で覆うようにすることが好ましい。これにより、コンクリート打設時に、養生シート３０と内周枠４０ｂとの間にコンクリートが入り込んでしまうことを防止することができると共に、内周枠４０ｂの天端面にコンクリートが付着することを防止することができる。
【００５０】
養生シート３０の下端の設置位置は、立ち上がり部１２の内周面の下端部が形成されることになる位置（すなわち、内周枠４０ｂの下端位置）と略同じ位置であることが好ましい。
【００５１】
養生シート３０を内周枠４０ｂに取り付ける方法としては、例えば、両面テープや接着剤などの接着手段によって取り付ける方法や、クリップなどの挟持部材によって、養生シート３０と内周枠４０ｂとを挟み込む方法が挙げられる。また、内周枠４０ｂが磁性材料製である場合には、磁石によって養生シート３０を内周枠４０ｂに取り付けるようにしてもよい。
【００５２】
図３（ｃ）に示すように、一対の型枠４０間にコンクリートを打設し、ベース部１１と立ち上がり部１２とを一体形成する。立ち上がり部１２の天端面に、レベリング材を流し込む。レベリング材にはセメント系セルフレベリング材を使用することができる。コンクリートが硬化したら、一対の型枠４０を取り外す。コンクリートの硬化により、養生シート３０はコンクリートと一体化される。養生シート３０のうち、立ち上がり部１２の天端面からはみ出た部分を天端面に向けて折り曲げ、天端面に養生シート３０を被せる。なお、養生シート３０のうち、立ち上がり部１２の天端面からはみ出た部分の長さが天端面の幅よりも長い場合には、そのはみ出た部分を天端面の幅に合わせて切断する。間仕切り基礎１２２においては、天端面に設置された二枚の養生シート３０をテープ等で接続してもよい。天端面からアンカーボルトが突出している箇所においては、養生シート３０に切り込みを入れるなどして、アンカーボルトを避けるようにして養生シート３０は設置される。
【００５３】
こうして、図１に示すように、立ち上がり部１２の内周面の高さ方向全長および天端面に養生シート３０が設置されたコンクリート基礎１０Ａが完成する。
【００５４】
［１．４  第一実施形態における効果］
コンクリート基礎１０Ａは、立ち上がり部１２の内周面だけでなく、天端面にもコンクリートの中性化を抑制する養生シート３０が設置されている。そのため、コンクリートの中性化を促進する物質が天端面から侵入することも防止することができる。その結果、コンクリートの中性化をより一層抑制し、コンクリート基礎１０Ａの耐久性を向上させることができる。
【００５５】
養生シート３０が立ち上がり部１２の内周面の上端から下端まで設置されていることにより、立ち上がり部１２内の鉄筋２０は、その高さ方向全長にわたって養生シート３０によって覆われていることになる。これにより、鉄筋２０の劣化をより一層抑えることができ、その結果、コンクリートの劣化を抑えることができる。
【００５６】
養生シート３０が天端面の幅方向全長にわたって設置されていることにより、立ち上がり部１２内の鉄筋２０は基礎幅方向全長にわたって養生シート３０によって覆われていることになる。これにより、鉄筋２０の劣化をより一層抑えることができ、その結果、コンクリートの劣化を抑えることができる。
【００５７】
養生シート３０はバリア層３２を有するため、コンクリート内に、二酸化炭素や酸性雨などのコンクリートの中性化を促進する物質、酸素や塩化物イオンなどの鉄筋の劣化を促進する物質がコンクリート内に侵入することを抑制することができる。その結果、コンクリートの中性化によるコンクリートの劣化を抑え、コンクリートの耐久性を向上させることができる。
【００５８】
バリア層３２が気体の透過を抑制する材料から構成されていることにより、コンクリートの硬化過程においてコンクリート内から水分が蒸発することを抑制することができる。そのため、セメントの水和反応が十分に進行し、緻密で強度の高いコンクリートを得ることができる。
【００５９】
基材層３１が不織布などの多孔質構造を有するシートから構成されていることにより、生コンクリートが基材層３１に染み込み易くなり、基材層３１とコンクリートとの接着強度を向上させることができる。そのため、養生シート３０がコンクリートと一体化された後、コンクリートから剥離し難くなり、長期間に亘ってコンクリート基礎１０Ａに接着したままとなる。その結果、長期間に亘ってコンクリートの中性化を抑制することができ、コンクリートの耐久性を向上させることができる。
【００６０】
養生シート３０が目印３４を備えていることにより、型枠４０に対する養生シート３０の設置高さを確認しながら、養生シート３０を型枠４０に設置することができる。また、養生シート３０が型枠４０と平行に設置されているか否かを確認しながら、養生シート３０を型枠４０に設置することができる。
【００６１】
本発明のコンクリート基礎１０Ａの製造方法では、コンクリート基礎１０Ａの施工とコンクリート基礎１０Ａへの養生シート３０の一体化を同時に行うことができる。そのため、コンクリート基礎の施工後に養生シート３０を貼り付ける場合と比較して、工期を短縮することができる。また、通常、コンクリート基礎の施工では、コンクリートの打設後、コンクリートの乾燥などを防ぐために養生シートを型枠４０ごと覆うようにして被せるが、コンクリート基礎１０Ａでは養生シート３０が一体化されているため、養生シートを被せる作業が不要になる場合もある。
【００６２】
＜２  第二実施形態＞
以下では、第二実施形態のコンクリート基礎１０Ｂについて説明する。なお、第一実施形態と重複する説明は適宜省略すると共に、第一実施形態との相違点を主に説明する。
【００６３】
［２．１  コンクリート基礎の構成］
図４は、コンクリート基礎１０Ｂの概略断面図である。立ち上がり部１２（外周基礎１２１）の外周面および天端面には、少なくともコンクリートの中性化を抑制する養生シート５０が設置されている。
【００６４】
外周面の養生シート５０は、外周面と一体化されている。養生シート５０の下端は、グランドライン（ＧＬ）よりも下方に位置している。
【００６５】
天端面の養生シート５０は、外周面に設置された養生シート５０の上部を折り曲げることにより構成されている。すなわち、外周面の養生シート５０と天端面の養生シート５０とは一枚の養生シートにより構成されている。
【００６６】
天端面はその幅方向長さの少なくとも一部が養生シート５０によって覆われていればよく、幅方向全長にわたって養生シート５０によって覆われていることが好ましい。天端面の養生シート５０は接着剤などによって天端面に固定されていてもよく、あるいは、天端面に固定されていなくてもよい。
【００６７】
［２．２  養生シートの構成］
養生シート５０は、少なくともコンクリートの中性化を促進する物質の透過を抑制するシートであれば特に限定されない。養生シート５０には、例えば、養生シート３０と同一の構成のシートを使用することができる。あるいは、養生シート５０には、コンクリートの中性化を防止すると共に、コンクリート基礎１０Ｂの外周面に所定の意匠を付与することができる化粧シート５００を使用することもできる。以下では、化粧シート５００の具体的な構成について説明する。
【００６８】
化粧シート５００は、コンクリート基礎１０Ｂの外周面に所定の意匠を付与できるシートであれば特に限定されない。化粧シート５００は、例えば、基材層と化粧層とを含む積層シートから構成することができる。基材層は、コンクリートに密着し、コンクリートと一体化されることになる層である。化粧層は、所定の意匠を有し、コンクリート基礎１０Ｂの外周面に所定の意匠を付与する層である。
【００６９】
化粧シート５００は、その趣旨を逸脱しない範囲で他の層をさらに含むことができる。化粧シート５００は、例えば、基材層と化粧層との間にバリア層を含むことができる。バリア層は、少なくともコンクリートの中性化を促進する物質の透過を抑制する層である。
【００７０】
化粧シート５００は、例えば、化粧シート５００を補強するための補強層を含むことができる。補強層は、例えば、基材層とバリア層との間、または、バリア層と化粧層との間に設けることができる。一例として、化粧シート５００は、基材層、補強層、バリア層および化粧層をこの順で含む積層シートから構成することができる。
【００７１】
化粧シート５００は、化粧層を形成するための下地層を含むことができる。一例として、化粧シート５００は、基材層、補強層、バリア層、下地層および化粧層をこの順で含む積層シートから構成することができる。
【００７２】
化粧シート５００は各層を接着する接着層をさらに含み、一例として図５（ａ）に示すように、基材層５０１、接着層５０２、補強層５０３、接着層５０４、バリア層５０５、接着層５０６、下地層５０７および化粧層５０８をこの順で含む積層シートから構成することができる。化粧シート５００は、下地層５０７と化粧層５０８との間に、接着層をさらに含んでいてもよい。化粧シート５００の各層の少なくとも一層は、防虫剤または防蟻剤を含有していてもよい。化粧シート５００は、防虫剤または防蟻剤を含有した層をさらに含んでいてもよい。
【００７３】
基材層５０１には、基材層３１と同様の構成（材料）を採用することができる。
【００７４】
接着層５０２、５０４、５０６は、例えばポリエチレン系樹脂など合成樹脂を使用することができるが、これに限定されず、接着層によって接着される各層の材料によって適宜選択される。接着層５０２、接着層５０４および接着層５０６に使用される材料は同じであっても、あるいはそれぞれ異なっていてもよい。
【００７５】
補強層５０３は、化粧シート５００を補強し、化粧シート５００の反りやゆがみ等を抑制するための層である。補強層５０３には、例えば、不織布、繊維が縦横に配置されたメッシュシートまたは繊維含有プラスチックシートなど、繊維を含むシートを使用することができる。繊維としてはプラスチック繊維、ガラス繊維または炭素繊維などを使用することができる。コストや強度等の観点から、ガラス繊維を含むプラスチックシートを使用することが好ましく、ガラス繊維メッシュ含有プラスチックシートを使用することがより好ましい。
【００７６】
バリア層５０５は、バリア層３２と同様の機能を果たす層である。バリア層５０５は、コンクリートおよび鉄筋の劣化を促進する物質の透過を抑制すると共にコンクリート内の水分の蒸発を抑制する材料から構成されることが好ましい。バリア層５０５には、バリア層３２と同様の構成（材料）を採用することができる。
【００７７】
下地層５０７は、化粧層５０８の密着性を向上させ、化粧層５０８の剥離を防止するための層である。下地層５０７は、化粧層５０８との密着性が良好であるシートを使用することが好ましく、例えば不織布などの多孔質構造を有するシートから構成されることが好ましい。化粧層５０８は、所定の意匠を有していれば特に限定されず、例えば、塗料、所定の意匠が印刷された意匠シートまたはタイルなどにより構成することができる。化粧層５０８に塗料を使用する場合、塗料には防虫剤や防蟻剤が含有されていてもよい。下地層５０７が多孔質シートで構成されていることにより、塗料が多孔質シートに染み込み、塗料が下地層５０７から剥離しにくくなる。また、化粧層５０８が意匠シートやタイルによって形成されている場合、意匠シートやタイルを接着するための接着剤が多孔質シートに染み込むため、下地層５０７と意匠シートまたはタイルとの接着強度を向上させることができる。
【００７８】
化粧層５０８はその幅方向長さが、グランドラインから立ち上がり部１２の天端面までの長さよりも大きく形成されていればよく、化粧層５０８は下地層５０７の幅方向全長わたって形成されている必要はない。したがって、図５（ｂ）に示すように、下地層５０７の幅方向端部には、化粧層５０８が形成されていない余白部５０７ａを設けてもよい。これにより、化粧層５０８に使用される材料を少なくすることができる。
【００７９】
化粧シート５００は、化粧層５０８を保護するための保護フィルム５０９をさらに備えている。保護フィルム５０９の材料は特に限定されないが、例えばポリエチレン、ポリエステルまたはポリプロピレンなどの合成樹脂から構成され、透明の材料から構成されることが好ましい。化粧層５０８は保護フィルム５０９によってその全面を覆われており、これによりコンクリート基礎１０Ｂを製造する際に、化粧層５０８がコンクリートなどで汚されてしまうことを防止することができる。保護フィルム５０９は、コンクリート基礎１０Ｂ完成後に、化粧シート５００から剥がされる。そのため、保護フィルム５０９は、例えばミシンによる縫い付け、粘着テープ（両面テープ）または接着剤などにより、化粧シート５００に取り外し可能に取り付けられている。
【００８０】
図５（ｃ）に示すように、基材層５０１の化粧層５０８とは反対側の面には、化粧シート５００を型枠に設置するための目印（目盛）５１０が設けられている。
【００８１】
以下では化粧シート５００の製造方法について説明するが、化粧シート５００の製造方法は以下で説明する製造方法に限定されず、種々の公知の製造方法を利用することができる。
【００８２】
化粧層５０８が塗料またはタイルによって構成されている場合には、まず、基材層５０１、接着層５０２、補強層５０３、接着層５０４、バリア層５０５、接着層５０６および下地層５０７が貼り合わされたベースシートを作製する。このベースシートは、例えば養生シート３０と同様に押出ラミネートやドライラミネートによって製造することができる。その後、下地層５０７に塗料を塗布するか、またはタイルを接着剤によって貼り付ける。そして、化粧層５０８を覆うようにして保護フィルム５０９を取り付ける。なお、ベースシートは各層を一回の工程で貼り合わせることにより作製されてもよく、あるいは、各層を複数回の工程に分けて貼り合わせる（例えば、基材層５０１、接着層５０２および補強層５０３を貼り合わせた第一ベースシートを作製し、バリア層５０５、接着層５０６および下地層５０７を貼り合わせた第二ベースシートを作製し、そして、第一ベースシートと第二ベースシートとを接着層５０４によって貼り合わせる）ようにしてもよい。
【００８３】
化粧層５０８が、意匠シートにより構成されている場合には、まず、上記ベースシートを作製し、その後、下地層５０７に意匠シートを接着剤によって貼り合せてもよい。あるいは、基材層５０１、接着層５０２、補強層５０３、接着層５０４、バリア層５０５、接着層５０６、下地層５０７および意匠シートを押出ラミネートやドライラミネートなどによって製造することもできる。その後、保護フィルム５０９が取り付けられる。
【００８４】
目印５１０は、各層を積層する前に、あらかじめ基材層５０１に印刷などによって形成するようにしてもよく、あるいは、各層を積層した後（ベースシート作製後または化粧シート５００作製後）、基材層５０１の化粧層５０８とは反対側の面に形成するようにしてもよい。
【００８５】
なお、あらかじめ化粧層５０８が形成された化粧シート５００を外周基礎１２１の外周面に一体化させるのではなく、上記のベースシートを外周基礎１２１の外周面に一体化させた後で、下地層５０７に化粧層５０８を形成するようにしてもよい。
【００８６】
［２．３  コンクリート基礎の製造方法］
コンクリート基礎１０Ｂの製造方法について説明する。コンクリート基礎１０Ｂの製造方法はコンクリート基礎１０Ａの製造方法と基本的には同一であるため、相違点を中心に説明する。以下では、外周面に一体化される養生シート５０として、化粧シート５００を使用する場合を例に説明する。
【００８７】
図６に示すように、化粧シート５００の基材層５０１がコンクリート打設空間側となるよう（すなわち、保護フィルム５０９が外周枠４０ａの内面と対向するよう）、外周枠４０ａに化粧シート５００を設置する。
【００８８】
化粧シート５００は、化粧層５０８の上端が施工予定の外周基礎１２１の天端面よりも上方となるよう設置される。化粧シート５００の上部を外周枠４０ａの天端面に向けて折り曲げることにより、外周枠４０ａの天端面の少なくとも一部を化粧シート５００で覆うようにすることが好ましい。
【００８９】
化粧シート５００の下端は、グランドラインよりも下方に設置される。
【００９０】
一対の型枠４０間にコンクリートを打設し、ベース部１１と立ち上がり部１２とを一体形成する。コンクリートが硬化したら、一対の型枠４０を取り外す。化粧シート５００のうち、外周基礎１２１の天端面からはみ出た部分を天端面に向けて折り曲げ、天端面に化粧シート５００を被せる。化粧シート５００の保護フィルム５０９を取り外し、化粧層５０８を露出させる。
【００９１】
こうして、図４に示すように、外周基礎１２１の外周面の高さ方向全長および天端面に化粧シート５００（養生シート５０）が一体化されたコンクリート基礎１０Ｂが完成する。
【００９２】
［２．４  第二実施形態における効果］
コンクリート基礎１０Ｂは、外周基礎１２１の外周面だけでなく、天端面にもコンクリートの中性化を抑制する化粧シート５００（養生シート５０）が設置されている。そのため、コンクリートの中性化を促進する物質が天端面から侵入することも防止することができる。その結果、コンクリートの中性化をより一層抑制することができる。
【００９３】
外周基礎１２１の外周面に化粧シート５００が一体化されていることにより、外周基礎１２１に生じたクラックなどの傷や汚れを隠すことができる。これにより、外周基礎１２１の外周面の傷や汚れを補修する左官作業が不要になる。
【００９４】
化粧シート５００の上端が外周基礎１２１の天端面と略同じ高さに位置しており、化粧シート５００の下端がグランドラインよりも下方に位置していることにより、外周基礎１２１内の鉄筋２０は、その高さ方向全長にわたって化粧シート５００によって覆われていることになる。これにより、鉄筋２０の劣化をより一層抑えることができ、その結果、コンクリートの劣化を抑えることができる。
【００９５】
化粧シート５００が天端面の幅方向全長にわたって設置されていることにより、立ち上がり部１２内の鉄筋２０は基礎幅方向全長にわたって化粧シート５００によって覆われていることになる。これにより、鉄筋２０の劣化をより一層抑えることができ、その結果、コンクリートの劣化を抑えることができる。
【００９６】
化粧シート５００は養生シート３０のバリア層３２と同様の機能を有するバリア層５０５を備えているため、養生シート３０と同様にコンクリート基礎１０Ｂの耐久性を向上させることができる。
【００９７】
化粧シート５００は、化粧層５０８を備えているため、コンクリート基礎１０Ｂに所定の意匠を付与することができ、これによりコンクリート基礎１０Ｂの美的外観を向上させることができる。
【００９８】
化粧シート５００が目印５１０を備えていることにより、型枠４０に対する化粧シート５００の設置高さを確認しながら、化粧シート５００を型枠４０に設置することができる。また、化粧シート５００が型枠４０と平行に設置されているか否かを確認しながら、化粧シート５００を型枠４０に設置することができる。
【００９９】
コンクリート基礎１０Ｂでは化粧シート５００が一体化されているため、コンクリートの養生のための養生シートを被せる作業が不要になる場合もある。
【０１００】
＜３  第三実施形態＞
以下では、第三実施形態のコンクリート基礎１０Ｃについて説明する。なお、第一および第二実施形態と重複する説明は適宜省略すると共に、第一および第二実施形態との相違点を主に説明する。
【０１０１】
［３．１  コンクリート基礎の構成］
図７は、コンクリート基礎１０Ｃの概略断面図である。立ち上がり部１２の内周面には養生シート３０が設置され、外周基礎１２１の外周面には養生シート５０（化粧シート５００）が設置されている。一方、第三実施形態のコンクリート基礎１０Ｃは、第一および第二実施形態のコンクリート基礎１０Ａ、１０Ｂとは異なり、天端面に養生シート３０、５０は設置されていない。
【０１０２】
内周面の養生シート３０は、内周面と一体化されている。養生シート３０の下端は、立ち上がり部１２の内周面の下端と略同じ位置に設置されている。養生シート３０の上端は、立ち上がり部１２の天端面と略同じ高さに設置されている。
【０１０３】
外周面の養生シート５０は、外周面と一体化されている。養生シート５０の下端は、グランドラインよりも下方に位置している。養生シート５０の上端は、立ち上がり部１２の天端面と略同じ高さに設置されている。
【０１０４】
［３．２  コンクリート基礎の製造方法］
コンクリート基礎１０Ｃの製造方法について説明する。コンクリート基礎１０Ｃの製造方法はコンクリート基礎１０Ａ、１０Ｂの製造方法と基本的には同一であるため、相違点を中心に説明する。以下では、外周面に一体化される養生シート５０として、化粧シート５００を使用する場合を例に説明する。
【０１０５】
図８に示すように、養生シート３０の基材層３１がコンクリート打設空間側となるよう、内周枠４０ｂの内面に養生シート３０を設置し、化粧シート５００の基材層５０１がコンクリート打設空間側となるよう、外周枠４０ａに化粧シート５００を設置する。養生シート３０の設置位置はコンクリート基礎１０Ａの場合と同様である。化粧シート５００の設置位置はコンクリート基礎１０Ｂの場合と同様である。
【０１０６】
一対の型枠４０間にコンクリートを打設し、ベース部１１と立ち上がり部１２とを一体形成する。コンクリートが硬化したら、一対の型枠４０を取り外す。養生シート３０および化粧シート５００のうち、立ち上がり部１２の天端面からはみ出た部分をナイフなどの切断具によって切断し、除去する。なお、化粧シート５００の天端面からはみ出た部分のみ除去し、養生シート３０の天端面からはみ出た部分は除去せず、そのまま残すようにしてもよい。化粧シート５００の保護フィルム５０９を取り外し、化粧層５０８を露出させる。
【０１０７】
こうして、図７に示すように、立ち上がり部１２の内周面の高さ方向全長に養生シート３０が一体化され、外周基礎１２１の外周面の高さ方向全長に化粧シート５００が一体化されたコンクリート基礎１０Ｃが完成する。
【０１０８】
［３．３  第三実施形態における効果］
コンクリート基礎１０Ｃは、立ち上がり部１２の内周面および外周面にそれぞれコンクリートの中性化を抑制する養生シート３０、５０が設置されているため、コンクリートの中性化をより一層抑制することができる。
【０１０９】
＜４  第四実施形態＞
以下では、第四実施形態のコンクリート基礎１０Ｄについて説明する。なお、第一から第三実施形態と重複する説明は適宜省略すると共に、第一から第三実施形態との相違点を主に説明する。
【０１１０】
［４．１  コンクリート基礎の構成］
図９は、コンクリート基礎１０Ｄの概略断面図である。立ち上がり部１２の内周面および天端面には養生シート３０が設置され、外周基礎１２１の外周面には養生シート５０（化粧シート５００）が設置されている。
【０１１１】
内周面の養生シート３０は、内周面と一体化されている。養生シート３０の下端は、立ち上がり部１２の内周面の下端と略同じ位置に設置されている。
【０１１２】
外周面の養生シート５０は、外周面と一体化されている。養生シート５０の下端は、グランドラインよりも下方に位置している。養生シート５０の上端は、立ち上がり部１２の天端面と略同じ高さに設置されている。
【０１１３】
天端面の養生シートは、第一実施形態と同様に、内周面に設置された養生シート３０の上部を折り曲げることにより構成されている。なお、外周基礎１２１の天端面の養生シートは外周面の養生シート５０の上部を折り曲げることにより構成されていてもよく、あるいは、内周面の養生シート３０の上部および外周面の養生シート５０の上部の両方を折り曲げることにより構成されていてもよい。
【０１１４】
［４．２  コンクリート基礎の製造方法］
コンクリート基礎１０Ｄの製造方法について説明する。コンクリート基礎１０Ｄの製造方法はコンクリート基礎１０Ａ〜１０Ｃの製造方法と基本的には同一であるため、相違点を中心に説明する。以下では、外周面に一体化される養生シート５０として、化粧シート５００を使用する場合を例に説明する。
【０１１５】
図８に示すように、養生シート３０の基材層３１がコンクリート打設空間側となるよう、内周枠４０ｂの内面に養生シート３０を設置し、化粧シート５００の基材層５０１がコンクリート打設空間側となるよう、外周枠４０ａに化粧シート５００を設置する。養生シート３０の設置位置はコンクリート基礎１０Ａを製造する場合と同様である。化粧シート５００の設置位置はコンクリート基礎１０Ｂを製造する場合と同様である。
【０１１６】
一対の型枠４０間にコンクリートを打設し、ベース部１１と立ち上がり部１２とを一体形成する。コンクリートが硬化したら、一対の型枠４０を取り外す。養生シート３０のうち、立ち上がり部１２の天端面からはみ出た部分を天端面に向けて折り曲げ、天端面に養生シート３０を被せる。化粧シート５００のうち、立ち上がり部１２の天端面からはみ出た部分を切断し、除去する。化粧シート５００の保護フィルム５０９を取り外し、化粧層５０８を露出させる。
【０１１７】
こうして、図９に示すように、立ち上がり部１２の内周面および外周面の高さ方向全長に養生シート３０および化粧シート５００がそれぞれ一体化され、立ち上がり部１２の天端面に養生シート３０が設置されたコンクリート基礎１０Ｄが完成する。
【０１１８】
［４．３  第四実施形態における効果］
コンクリート基礎１０Ｄは、立ち上がり部１２の内周面および外周面にそれぞれコンクリートの中性化を抑制する養生シート３０、５０が設置され、立ち上がり部１２の天端面に養生シート３０が設置されているため、コンクリートの中性化をより一層抑制することができる。
【０１１９】
＜５．変形例＞
以下では、本発明のコンクリート基礎およびその製造方法の変形例を説明する。
【０１２０】
コンクリート基礎１０Ａ〜１０Ｄはベタ基礎に限定されず、布基礎などであってもよい。
【０１２１】
コンクリート基礎１０Ａ、１０Ｄにおいて、内周面の養生シート３０と天端面の養生シート３０とは一枚の養生シートから構成されず、内周面および天端面にそれぞれ別々の養生シート３０を設置するようにしてもよい。さらに、内周面の養生シートの層構造と天端面の養生シートの層構造とは互いに異なっていてもよい。同様に、コンクリート基礎１０Ｂにおいて、外周面の養生シート５０と天端面の養生シート５０とは一枚の養生シートから構成されず、外周面および天端面にそれぞれ別々の養生シート５０を設置するようにしてもよく、それらの養生シートの層構造は互いに異なっていてもよい。
【０１２２】
外周基礎１２１の内周面および間仕切り基礎１２２の内周面の両方に養生シート３０が設置される必要はなく、どちらか一方のみであってもよい。外周基礎１２１の天端面および間仕切り基礎１２２の天端面の両方に養生シートが設置される必要はなく、どちらか一方のみであってもよい。
【０１２３】
養生シート３０、５０の上端は、立ち上がり部１２内に埋設された鉄筋２０の上端と略同じ位置かそれよりも上方であることが好ましいが、これに限定されるものではなく、鉄筋２０の上端よりも下であってもよい。養生シート３０の下端は、立ち上がり部１２の下端よりも上方または下方（すなわち、養生シート３０の下端がベース部１１内に埋め込まれる）に位置していてもよく、あるいは養生シート３０の下端を折り曲げ、内周面からベース部１１の上面に沿わせるようにして配置してもよい。養生シート５０の下端は、グランドラインよりも下方に位置していることが好ましいが、これに限定されず、グランドラインよりも上方に位置していてもよい。
【０１２４】
コンクリート基礎１０Ａの外周面には、コンクリートの中性化を抑制する中性化抑制材が塗布されていてもよい。このような中性化抑制材としては、例えば、シリコン樹脂系塗料やポリマーセメント系塗料等の弾性塗料を用いることができる。また、コンクリート基礎１０Ｂの内周面には、上記の中性化抑制材が塗布されていてもよい。
【０１２５】
養生シート３０、５０は、一対の型枠４０を基礎幅間隔に立設配置した後に取り付けるのではなく、一対の型枠４０を立設配置する前にあらかじめ型枠４０に養生シート３０、５０を取り付けておき、その後、養生シート３０、５０が取り付けられた型枠４０を基礎幅間隔に立設配置するようにしてもよい。
【０１２６】
天端面の養生シートは、脱枠後に天端面に被せられるのではなく、脱枠前に天端面に被せられてもよい。すなわち、コンクリートを打設してレベリング材を流し込んだ後、養生シート３０、５０を天端面に被せ、その状態でコンクリートの養生を行い、その後、脱枠するようにしてもよい。これにより、養生期間の間、天端面も養生シートで被われるため、コンクリートの乾燥などをより一層防止することができる。なお、コンクリート基礎１０Ｃのように、養生シート３０および養生シート５０の天端面からはみ出た部分を切断する必要がある場合には、養生期間中は天端面に養生シート３０、５０を被せておき、脱枠後に天端面からはみ出た部分を切断するようにすればよい。
【０１２７】
コンクリート基礎１０Ａ〜１０Ｄの製造方法として、ベース部１１および立ち上がり部１２のコンクリートを一度に打設する、いわゆる一体打ちを例に挙げ説明したが、これに限定されず、例えば、ベース部１１のコンクリートを打設した後、立ち上がり部１２のコンクリートを打設する、いわゆる二度打ちであってもよい。コンクリート基礎を二度打ちにより製造する場合には、ベース部１１と立ち上がり部１２との間に打ち継ぎ部が形成されるが、外周基礎１２１の外周面に養生シート５０を設置することにより、打ち継ぎ部を覆い隠すことができる。これにより、打ち継ぎ部を隠すための左官作業が不要になる。また、コンクリート基礎を二度打ちにより製造する場合に、図１０（ａ）に示すような治具Ｕを用いると、図１０（ｂ）に示すように、打ち継ぎ部Ｖをグランドラインよりも下げることができる。そのため、埋め戻しにより打ち継ぎ部Ｖを隠すことができ、打ち継ぎ部を隠すための左官作業が不要になる。
【０１２８】
養生シート３０、５０は、コンクリート基礎の製造後、接着剤などによって内周面および外周面に接着されてもよい。この場合、養生シート３０の目印３４は、バリア層３２の基材層３１とは反対側の面に形成されることが好ましい。また、養生シート５０（化粧シート５００）の目印５１０は、化粧層５０８側の面（例えば、余白部５０７ａ）に形成されることが好ましい。
【０１２９】
養生シート３０は、基材層３１の代わりに、または、基材層３１のバリア層３２とは反対側の面に、粘着剤から成る粘着層をさらに備えていてもよい。同様に、化粧シート５００は、基材層５０１の代わりに、または、基材層５０１の化粧層５０８とは反対側の面に、粘着剤から成る粘着層をさらに備えていてもよい。そして、製造後のコンクリート基礎に、養生シート３０および化粧シート５００の粘着層を貼り付けるようにしてもよい。粘着剤としては、例えばアクリル系粘着剤など合成樹脂系粘着剤を使用することができる。
【符号の説明】
【０１３０】
１０Ａ〜１０Ｄ      コンクリート基礎
１１                ベース部
１２                立ち上がり部
１２１              外周基礎
１２２              間仕切り基礎
２０                鉄筋
３０                養生シート
３１                基材層
３２                バリア層
３３                接着層
３４                目印
４０                型枠
４０ａ              外周枠
４０ｂ              内周枠
５０                養生シート
５００              化粧シート
５０１              基材層
５０２              接着層
５０３              補強層
５０４              接着層
５０５              バリア層
５０６              接着層
５０７              下地層
５０８              化粧層
５０９              保護フィルム
【図１】
2018109334.tif 000003
【図２】
2018109334.tif 000004
【図３】
2018109334.tif 000005
【図４】
2018109334.tif 000006
【図５】
2018109334.tif 000007
【図６】
2018109334.tif 000008
【図７】
2018109334.tif 000009
【図８】
2018109334.tif 000010
【図９】
2018109334.tif 000011
【図１０】
2018109334.tif 000012